(57)【特許請求の範囲】
【請求項１】
基材上に隠ぺい層、粘着層がこの順に積層された感圧修正テープであって、前記隠ぺい層が隠ぺい剤と、ゴム弾性を有するポリマーと、常圧で沸点が１３０℃以上の常温で液体のエステル化合物を含有することを特徴とする感圧修正テープ。
【請求項２】
前記ゴム弾性を有するポリマーがスチレン系ポリマーからなり、前記常圧で沸点が１３０℃以上の常温で液体のエステル化合物が、アジピン酸ジ（２−エチルヘキシル）、セバシン酸ジ（２−エチルヘキシル）、アゼライン酸ジ（２−エチルヘキシル）、脂肪酸トリグリセライド、トリメチロールプロパンオクタン酸トリエステル、フタル酸ブチルベンジル、フタル酸ジイソデシル、トリオクチルフォスフェート、トリブチルフォスフェート、トリブトキシエチルホスフェート、アセチルクエン酸トリブチルおよびアセチルクエン酸トリエチルよりなる群から選ばれる１種または２種以上からなることを特徴とする請求項１記載の感圧修正テープ。
【請求項３】
前記粘着層用塗工剤のＪＩＳ  Ｚ  ０２３７に規定する１８０度引きはがし法による粘着力が１０〜７０ｇ／２５ｍｍである請求項１または２記載の感圧修正テープ。
【発明の詳細な説明】
【０００１】
【発明の属する技術分野】
本発明は、テープ状の基材上に隠ぺい層を設けた感圧修正テープに関する。さらに詳しくは、隠ぺい層が被転写体に転写されたのち、必要なばあいに消しゴムなどで容易に除去しうる感圧修正テープに関する。
【０００２】
【従来の技術】
従来より、ミスタイプした表示を隠ぺいするために、多層の感圧修正テープを使用する方法が公知である。この種の感圧修正テープとしては、テープ状の基材上に隠ぺい層、粘着層がこの順に積層された構造のものが知られている。
【０００３】
感圧修正テープを用いて、隠ぺい操作をする際には、たとえば隠ぺいすべきではない部分に誤って転写したばあいなどにおいては、この部分を除去する必要があるが、従来の感圧修正テープでは転写された隠ぺい層を被転写体から簡単に除去することができなかった。
【０００４】
【発明が解決しようとする課題】
本発明は、前記の点に鑑みて、転写後において被転写体から隠ぺい層を簡単に除去しうる感圧修正テープを提供することにある。
【０００５】
【課題を解決するための手段】
本発明は、（１）基材上に隠ぺい層、粘着層がこの順に積層された感圧修正テープであって、前記隠ぺい層が隠ぺい剤と、ゴム弾性を有するポリマーと、常圧で沸点が１３０℃以上の常温で液体のエステル化合物とからなることを特徴とする感圧修正テープに関する。
【０００６】
さらに本発明は、（２）前記ゴム弾性を有するポリマーがスチレン系ポリマーからなり、前記常温で液体のエステル化合物が、アジピン酸ジ（２−エチルヘキシル）、セバシン酸ジ（２−エチルヘキシル）、アゼライン酸ジ（２−エチルヘキシル）、脂肪酸トリグリセライド、トリメチロールプロパンオクタン酸トリエステル、フタル酸ブチルベンジル、フタル酸ジイソデシル、トリオクチルフォスフェート、トリブチルフォスフェート、トリブトキシエチルホスフェート、アセチルクエン酸トリブチルおよびアセチルクエン酸トリエチルよりなる群から選ばれる１種または２種以上からなることを特徴とする前記（１）項記載の感圧修正テープに関する。
【０００７】
さらに本発明は、（３）前記粘着層用塗工剤のＪＩＳ  Ｚ  ０２３７に規定する１８０度引きはがし法による粘着力が１０〜７０ｇ／２５ｍｍである前記（１）項または（２）項記載の感圧修正テープに関する。
【０００８】
前記粘着層用塗工剤の粘着力は、ＪＩＳ  Ｚ  ０２３７−１９９１に規定する１８０度引きはがし法により測定した値である。試験片はつぎの方法により作成する。すなわち、前記粘着層の形成に使用する塗工剤を厚さ２５μｍのポリエチレンテレフタレートフィルム上に塗布、乾燥して厚さ１．２μｍの粘着層を形成したものから幅２５ｍｍ、長さ３００ｍｍのテープ状物を切出し、試験片とする。
【０００９】
【発明の実施の形態】
本発明の感圧修正テープにおいては、隠ぺい層が隠ぺい剤と、ゴム弾性を有するポリマーと、常圧で沸点が１３０℃以上の常温で液体のエステル化合物とからなる。隠ぺい層のかかる構成によるときは、前記常圧で沸点が１３０℃以上の常温で液体のエステル化合物の可塑化作用によりバインダーであるゴム弾性を有するポリマーが改質されて柔らかく脆くなると共に、タック性が付与される。このようにして隠ぺい層の強度が低下し、かつタック性が付与されたことで、消しゴムなどとのくいつきが良好となり、被転写体に転写された隠ぺい層を簡単に擦るだけで破壊でき、容易に除去しうるようになった。
【００１０】
本発明においては、さらにバインダーである前記ゴム弾性を有するポリマーとしてスチレン系ポリマーを用い、かつ前記常圧で沸点が１３０℃以上の常温で液体のエステル化合物として、アジピン酸ジ（２−エチルヘキシル）、セバシン酸ジ（２−エチルヘキシル）、アゼライン酸ジ（２−エチルヘキシル）、脂肪酸トリグリセライド、トリメチロールプロパンオクタン酸トリエステル、フタル酸ブチルベンジル、フタル酸ジイソデシル、トリオクチルフォスフェート、トリブチルフォスフェート、トリブトキシエチルホスフェート、アセチルクエン酸トリブチルおよびアセチルクエン酸トリエチルよりなる群から選ばれる１種または２種以上を用いることによって、前記バインダーの可塑化効果がより効果的に発揮され、転写された隠ぺい層の除去がより容易になる。
【００１１】
さらに本発明においては、粘着層用塗工剤のＪＩＳ  Ｚ  ０２３７に規定する１８０度引きはがし法による粘着力（以下、単に粘着力という）を１０〜７０ｇ／２５ｍｍの範囲に特定するときは、転写性を損なわない範囲で隠ぺい層の除去がより容易になる。
【００１２】
つぎに本発明を詳細に説明する。
【００１３】
本発明の感圧修正テープは、基材の片面上に隠ぺい層および粘着層をこの順に設けたものである。
【００１４】
前記基材としては、ポリエチレンテレフタレート、ポリエチレン、ポリプロピレンなどのプラスチックフィルムやグラシン紙などの紙類を用いることができる。プラスチックフィルムのばあい厚さが約１０〜５０μｍの範囲のものが、紙類のばあい坪量が約３０〜５０ｇ／ｍ2の範囲のものが適当である。これらの基材には、必要に応じて、その両面または片面に離型剤を塗布することによって、ロール状に巻いた状態での保存時に粘着層と基材裏面との接着を低減したり、転写時に隠ぺい層が基材から容易にはがれて転写できるようにする。離型剤としては、たとえばシリコーン樹脂、フッ素系樹脂などが使用できる。市販の離型剤を塗布した基材も使用できる。
【００１５】
本発明における隠ぺい層は隠ぺい剤と、バインダーとしてのゴム弾性を有するポリマーと、常圧で沸点が１３０℃以上の常温で液体のエステル化合物とからなるものである。
【００１６】
前記ゴム弾性を有するポリマーとしては、たとえばスチレン系ポリマー、ポリウレタン系ゴム、フッ素系ゴム、アクリロニトリル−ブタジエンゴム、エチレン−酢酸ビニル共重合体、エチレン−アルキルアクリレート共重合体、クロロスルホン化ポリエチレン、環化ゴムなどがあげられる。これらは転写性などを考慮して、単独でまたは２種以上を組合せて用いる。
【００１７】
前記ゴム弾性を有するポリマーとしては、常圧で沸点が１３０℃以上の常温で液体のエステル化合物との組合せの点から、とくにスチレン系ポリマーが好ましく用いられる。
【００１８】
このようなスチレン系ポリマーとしては、たとえばスチレン−ブタジエン−スチレンブロック共重合体（ＳＤＳ）、スチレン−エチレン−ブチレン−スチレンブロック共重合体（ＳＥＢＳ）、スチレン−ブタジエンゴム、スチレン−イソプレン−スチレンブロック共重合体（ＳＩＳ）、スチレン−エチレン／プロピレンブロック共重合体（ＳＥＰ）などがあげられる。これらは単独でまたは２種以上を組合せて使用できる。
【００１９】
隠ぺい層のバインダーとしては、前記ゴム弾性を有するポリマーに加えて、樹脂を併用してもよい。樹脂を併用することによって、隠ぺい層の切れ性の向上や隠ぺい層の硬さの調整をすることができる。このような樹脂としては、たとえば炭化水素系樹脂、スチレン−アクリル共重合体、ケトン樹脂、塩化ビニル−酢酸ビニル共重合体、ポリエチレン、ポリプロピレンなどのポリオレフィン樹脂などがあげられる。これら樹脂は単独でまたは２種以上を組合せて使用できる。
【００２０】
前記常圧で沸点が１３０℃以上の常温で液体のエステル化合物としては、前記ゴム弾性を有するポリマー、なんづくスチレン系ポリマーに対する可塑化効果が良好な点から、アジピン酸ジ（２−エチルヘキシル）（２３２℃、常圧での沸点を示す、以下同様）、セバシン酸ジ（２−エチルヘキシル）（２４８℃）、アゼライン酸ジ（２−エチルヘキシル）（２３７℃）、脂肪酸トリグリセライド（１３０℃以上）、トリメチロールプロパンオクタン酸トリエステル（２５０℃以上）、フタル酸ブチルベンジル（３７０℃）、フタル酸ジイソデシル（４２０℃）、トリオクチルフォスフェート（２２０〜２５０℃）、トリブチルフォスフェート（２８９℃）、トリブトキシエチルホスフェート（２２２℃）、アセチルクエン酸トリブチル（１７３℃）、アセチルクエン酸トリエチル（１３２℃）などがとくに好ましく用いられ、これらは単独でまたは２種以上を組合わせて使用できる。
【００２１】
前記脂肪酸トリグリセライドとしては、たとえば精製ヒマシ油、ピーナッツオイル、菜種白絞油などがあげられる。
【００２２】
本発明の感圧修正テープを用いて修正する対象物は一般に白色の紙であるから、隠ぺい層は通常白色の隠ぺい剤を用いて白色に着色される。しかし対象物が白色以外の色に着色された紙などのばあいは、隠ぺい層を対象物の地色とほぼ同じ色に着色し、修正部分が地の部分と見分けられず、目立たないようにするのが好ましい。
【００２３】
前記白色の隠ぺい剤としては酸化チタンが隠ぺい力がすぐれている点から主として用いられる。
【００２４】
本発明で用いる白色以外の隠ぺい剤としては、チタンイエロー、酸化鉄系、群青、コバルトブルー、酸化クロムグリーン、スピネルグリーン、黄鉛、クロムバーミリオン、カドミウムイエロー、カドミウムレッドなどの無機顔料、アゾレーキ系、ハンザ系、ベンズイミダゾロン系、モノアゾ系、ジアリライド系、ピラゾロン系、縮合アゾ系、フタロシアニン系、キナクリドン系、ペリレン系、ペリノン系、ジオキサジン系、アンスラキノン系、イソインドリノン系などの有機顔料があげられる。
【００２５】
隠ぺい層における、前記隠ぺい剤、バインダーの含有量は、隠ぺい剤が５５〜７５重量％、バインダーが２０〜３０重量％程度が好ましい。
【００２６】
前記常圧で沸点が１３０℃以上の常温で液体のエステル化合物の隠ぺい層における含有量は、４〜１１重量％、なかんづく６〜８重量％が好ましい。エステル化合物の含有量が前記範囲より少ないと、バインダーの可塑化効果が充分でなく、所望の除去性がえられがたい傾向があり、一方前記範囲より多いと隠ぺい層の膜強度が弱くなりすぎて、この種の感圧転写テープに要求される一般特性である筆記性（転写された隠ぺい層上に鉛筆、ボールペンなどの筆記具により筆記するときに良好に筆記できること）に支障を来す傾向がある。
【００２７】
なお前記ゴム弾性を有するポリマーと樹脂を併用するばあいは、前者１００重量部に対して、後者６０〜１４０重量部、なかんづく８０〜１２０重量部の範囲が好ましい。樹脂の割合が前記範囲より少ないと、隠ぺい層の切れ性が劣る傾向にある。一方、前記範囲より多いと、隠ぺい層の強度が低下し、転写時のひび割れ、筆記性の低下などが生じる傾向がある。
【００２８】
隠ぺい層には、前記成分以外に、多孔質調整剤、分散剤などの添加剤を配合できる。
【００２９】
前記隠ぺい層は、前記バインダー成分の有機溶剤溶液、有機溶剤分散液または水性分散液（エマルジョンを含む）に隠ぺい剤、エステル化合物、および必要に応じて、その他の添加剤を配合した塗工液を基材上に塗布、乾燥することによって形成できる。
【００３０】
隠ぺい層の厚さ（乾燥後の厚さをいう、以下同様）は２２〜２８μｍが好ましい。隠ぺい層の厚さが前記範囲未満では隠ぺい力が不足し、前記範囲より大きいと、膜強度が強くなりすぎ、消しゴムにより除去しにくくなる。
【００３１】
本発明における粘着層は、その形成に使用する塗工剤の粘着力が１０〜７０ｇ／２５ｍｍの範囲にあるのが好ましい。粘着力が前記範囲より小さいと、転写不良を生じる傾向がある。一方、前記範囲より大きいと、被転写体からの隠ぺい層の除去が困難になる傾向がある。
【００３２】
粘着層に用いる粘着剤としては、凝集力の強いものが好ましく、この点からはアクリル樹脂系のものが一般的に使用される。
【００３３】
粘着層には、粘着剤成分の他に、必要に応じレベリング剤などを適宜配合することができる。
【００３４】
粘着層は、前記粘着剤成分の有機溶剤溶液、有機溶剤分散液、水性溶液または水性分散液（エマルジョンを含む）を隠ぺい層上に塗布、乾燥することによって形成できる。
【００３５】
粘着層の厚さは、０．８〜１．６μｍの範囲が好ましい。粘着層の厚さが前記範囲未満では、消しゴムによる除去性が低下しやすくなる。一方、前記範囲より厚いと、ロール状に巻回して保存するばあいに粘着層成分の基材背面への裏移りなどの問題が生じ、好ましくない。
【００３６】
本発明においては、前記のごとく隠ぺい層の厚さが２２〜２８μｍの範囲にあり、粘着層の厚さが０．８〜１．６μｍの範囲にあることが好ましく、つまり粘着層の厚さと隠ぺい層の厚さの比が１：１３〜１：３５の範囲にあること好ましい。
【００３７】
本発明の感圧修正テープは従来の手持ちタイプの転写具で好適に使用できる。もとより、本発明の感圧修正テープはこのような転写具を用いずとも使用でき、たとえば修正対象物に当該テープをその粘着層が接するように重ね、適宜のヘラなどの押圧部材で押圧して粘着層と共に隠ぺい層を転写して修正することもできる。
【００３８】
【実施例】
つぎに本発明を実施例をあげて具体的に説明するが、本発明はこれに限定されるものではない。以下において、部は重量部を示す。
【００３９】
実施例１
両面離型加工した坪量４０ｇ／ｍ2のグラシン紙の片面に、下記処方の隠ぺい層用塗工液Ａを塗布、乾燥して厚さ２５μｍの隠ぺい層を形成し、その上に下記処方の粘着層用塗工液Ｂを塗布、乾燥して厚さ１．２μｍの粘着層を形成し、感圧修正テープ原反をえた。前記測定法で測定した粘着層の粘着力は２０ｇ／２５ｍｍであった。
【００４０】
0003909378.tif 000002
【００４１】
実施例２
粘着層用塗工液として、下記塗工液Ｃを用いたほかは実施例１と同様にして感圧修正テープ原反を作製した。
【００４２】
0003909378.tif 000003
【００４３】
比較例１
隠ぺい層用塗工液として、塗工液Ａにおけるアセチルクエン酸トリブチルに代えて鉱油を用いた塗工液Ｄを使用したほかは、実施例１と同様にして感圧修正テープ原反を作製した。
【００４４】
比較例２
隠ぺい層用塗工液として、塗工液Ａに代えて前記塗工液Ｄを用い、かつ粘着層用塗工液として、塗工液Ｂに代えて下記処方の塗工液Ｅを用い、実施例１と同様にして感圧修正テープ原反を作製した。
【００４５】
0003909378.tif 000004
【００４６】
比較例３
隠ぺい層用塗工液として、塗工液Ａに代えて前記塗工液Ｄを用い、かつ粘着層用塗工液として、塗工液Ｂに代えて下記処方の塗工液Ｆを用いたほかは実施例１と同様にして感圧修正テープ原反をえた。
【００４７】
0003909378.tif 000005
前記でえられた各原反を６ｍｍ幅にスリット加工し、コアに巻回して、感圧修正テープ（長さ１０ｍ）のロールをえた。このロールを市販の転写具に装着し、下記評価方法で転写性および除去性を評価した。結果を表１に示す。
【００４８】
＜転写性＞
前記転写具を用い、感圧修正テープの全巻走行試験をＰＰＣ用紙上で行ない、転写不良が生じるか否かを下記基準にて評価した。
５点・・・・転写不良発生なし
３点・・・・転写不良が生じる
１点・・・・まったく転写しない
【００４９】
＜除去性＞
前記転写具を用い、ＰＰＣ用紙上に転写し、転写された隠ぺい層上でプラスチック消しゴムを上下に往復させて擦り取る作業をし、下記基準にて評価した。なお、上下往復運動を１回の作業とする。
５点・・・・５回未満で除去できる
４点・・・・５回以上１０回未満で除去できる
３点・・・・１０回以上２０回未満で除去できる
２点・・・・２０回以上３０回未満で除去できる
１点・・・・３０回以上で除去できない
【００５０】
【表１】
0003909378.tif 000006
【００５１】
【発明の効果】
本発明の感圧修正テープを用いるときは、誤って転写しても、転写された隠ぺい層を消しゴムで簡単に除去できる。